(57)【要約】【課題】ハイドロフォーム成形において、容易に加工性を改善することのできるハイドロフォーム加工方法及びそれを実施する加工装置を提供すること。【解決手段】金属管１を金型２内に装着し、前記金属管１に内圧を付与し管軸方向に押し込みつつ所定の形状に加工するハイドロフォーム加工方法において、押込み用軸押しシリンダヘッド３及び／又は前記金型２に超音波振動を加えながら加工することを特徴とするハイドロフォーム加工方法および装置。【選択図】　　　　図１
2004114115.tif 000002
【特許請求の範囲】
【請求項１】
金属管を金型内に装着し、前記金属管に内圧を付与し管軸方向に押し込みつつ所定の形状に加工するハイドロフォーム加工方法において、軸押しシリンダヘッド及び／又は前記金型に超音波振動を加えながら加工することを特徴とするハイドロフォーム加工方法。
【請求項２】
金属管を金型内に装着し、前記金属管に内圧を付与し管軸方向に押し込みつつ所定の形状に加工するハイドロフォーム加工装置において、前記金属管の管端を保持する軸押しシリンダヘッド及び／又は前記金型に超音波振動を加える超音波加振手段を有することを特徴とするハイドロフォーム加工装置。
【発明の詳細な説明】
【０００１】
【発明の属する技術分野】
本発明は自動車用部品等の製造に用いられる部品を製造するためのハイドロフォ−ム加工方法及び装置に関する。
【０００２】
【従来の技術】
鋼管を素材とするハイドロフォ−ム成形において、従来に比べ加工限界を向上した装置を提供することを目的として、圧力を周期的に変動させるハンマリング機構を圧液供給機構とは別に設け、加工圧（高圧圧力）を振動させながら加工する装置が開示されている（例えば、特許文献１参照）。ハンマリング機構の具体例として、実施例ではモータでカムを回転させ圧力の周期的変動を制御する装置が開示されている。このハンマリング機構により圧力を周期的に変動させ、素材〜金型間の面圧力を瞬間的に低減させ、その間に軸押しを行うことを特徴とする発明である。面圧低下にともなう摩擦低減効果を利用して特に膨出部における亀裂発生防止することを特徴とし、圧力振動の振動数は数Ｈｚから数十Ｈｚが好ましいことが記載されている。
【０００３】
また、板材の成形方法である対向液圧成形において深絞り限界を向上した加工方法および装置を提供することを目的として、ポンチ・ダイス・しわ押さえを使った対向液圧成形において、ポンチまたはダイスに機械的な振動を加えることを特徴とする液圧絞り加工方法及び装置が開示され、さらに、ダイスまたはしわ押さえに超音波振動を加えると効果が大きいことが記載されている（例えば、特許文献２参照）。この発明は液圧室の潤滑液の圧力が加工中に上昇した際に、ポンチなどに機械的振動を加えることにより素材のフランジ部とダイス間に隙間を生じさせ、更に超音波振動により素材とダイス間に隙間を形成させるので、潤滑液が容易に前進し、荷重低下時に素材〜金型間の微小隙間に潤滑液が入り込み易くなることで摩擦が低減し、それにより小さな加工力で、より深く絞れるようになることを特徴とするものである。この特許文献２の明細書中には、ポンチまたはダイスに与える機械的な振動は振幅０．５ｍｍ以上、振動数５〜８０Ｈｚが好ましく、ダイスまたはしわ押さえに与える超音波振動は２１ｋＨｚ、出力２４ｋＷと記載されている。
【０００４】
しかし、特許文献１に記載された発明は、ハイドロフォ−ム成形においてハンマリング機構として、圧液供給機構とは別に液圧を周期的に変動させるピストンポンプのような別の装置が必要であり、装置が複雑になるという問題がある。
また、特許文献２に記載された発明は、機械的振動と超音波振動の両者を必須とする点でやはり装置が複雑になり、そもそも対向液圧成形を対象として、潤滑液を素材とダイス等の隙間に圧入させることを目的とした発明であり、ハイドロフォーム成形において容易に加工性を改善することについて何も記載されていない。
【０００５】
【特許文献１】
特開２００１−２１２６２９号公報
【特許文献２】
特開平７−１３２３３０号公報
【０００６】
【発明が解決しようとする課題】
本発明は、ハイドロフォーム成形において、容易に加工性を改善することのできるハイドロフォーム加工方法及び装置を提供することを目的とする。
【０００７】
【課題を解決するための手段】
係る課題を解決するため、本発明の要旨とするところは下記のとおりである。（１）金属管を金型内に装着し、前記金属管に内圧を付与し管軸方向に押し込みつつ所定の形状に加工するハイドロフォーム加工方法において、軸押しシリンダヘッド及び／又は前記金型に超音波振動を加えながら加工することを特徴とするハイドロフォーム加工方法。
（２）金属管を金型内に装着し、前記金属管に内圧を付与し管軸方向に押し込みつつ所定の形状に加工するハイドロフォーム加工装置において、前記金属管の管端を保持する軸押しシリンダヘッド及び／又は前記金型に超音波振動を加える超音波加振手段を有することを特徴とするハイドロフォーム加工装置。
【０００８】
【発明の実施の形態】
本発明者らはハイドロフォーム成形の加工性を改善するために研究開発を行い、加工過程において常に超音波による微小振動を与えることで素材〜金型間のすべりの固着を防止できることを知見した。静摩擦係数に比べ動摩擦係数の方が摩擦係数が低減するため、ハイドロフォーム成形時に常に動摩擦となるような微小振動を軸押しシリンダヘッド及び／又は金型に与えながら加工することで、素材〜金型間の摩擦抵抗が減少し、加工性が向上する。
超音波振動を付与するのは軸押しシリンダヘッド、金型の一方又は双方の何れでも本発明の効果を得ることができる。
【０００９】
【実施例】
以下、実施例に基づいて本発明を説明する。
本発明例の加工装置の構成は図１に示すように、管１を収容する成形金型２と管１の端部を軸方向から押し込む左右一対の軸押しシリンダ５及び軸押しシリンダヘッド３を備え、その軸押しシリンダヘッド３の片側には管内部に増圧機から供給される高圧流体を送り込む流路４を有している点は、従来の加工装置と同様である。本発明では従来構成に対し、左右一対の軸押しシリンダヘッド３に超音波振動子６を取り付け、軸押し方向に超音波振動を加えるようになっている。超音波振動装置のパワ−は２０ｋＨｚ、４０ｋＷである。
一方、比較例として本発明例の装置から超音波振動子を外したものを用いた。上記の装置を用いて以下の条件にてハイドロフォ−ム加工実験を行った。
【００１０】
＜実験条件＞
・素材：機械構造用鋼管ＳＴＫＭ１１Ａ（外径φ６３．５ｍｍ×板厚２．３ｍｍ）
・金型：図２に示すような最大拡管率１．９の膨張部を有する角断面形状
尚、最大拡管率＝（加工後の最大外周）／（加工前の外周）とした。
・加工条件：図３に示すような負荷経路で管に内圧と軸押しを加えた。
軸押し量Ｓ＝６０ｍｍ（一定）
内圧　Ｐｉ：３４ＭＰａ
Ｐｆ：３７ＭＰａ（条件１），４０ＭＰａ（条件２），４３ＭＰａ（条件３）Ｐｍ：１００ＭＰａ
【００１１】
＜実験結果＞
比較例では全ての条件において必要最大圧力Ｐｍに達する前に膨張部でバーストを起こしたが、本発明例の場合は条件１、２において必要最大圧力まで負荷でき、最終形状まで加工することができた。
成形品の膨張部の最大拡管率を測定した結果を図４に示す。条件３においても、比較例の最大拡管率は１．４であったのに対し、本発明例では１．８まで向上した。本発明例では従来法に比べ大幅に最大拡管率が向上し、従来法では不可能であった形状の部品をハイドロフォ−ムで加工することが可能になった。
【図面の簡単な説明】
【図１】本発明によるハイドロフォ−ム加工装置および加工方法の基本構成を説明する断面図である。
【図２】（１）本発明によるハイドロフォ−ム加工実験に用いた加工前の金型と管の形状を説明する断面図である。（２）加工後の金型と管の形状を説明する断面図である。
【図３】本発明によるハイドロフォ−ム加工実験において使用した加工条件の説明図である。
【図４】本発明によるハイドロフォ−ム加工実験において加工された成形品の最大拡管率を測定した結果である。
【符号の説明】
１　管　　　　　　　　　　　　　　　　２　金型
３　軸押しシリンダヘッド　　　　　　　４　流路
５　軸押しシリンダ　　　　　　　　　　６　超音波振動子
【図１】
2004114115.tif 000003
【図２】
2004114115.tif 000004
【図３】
2004114115.tif 000005
【図４】
2004114115.tif 000006